(57)【要約】【課題】炭素数１２〜１４のアルコールを一定量以上含有する洗剤用添加粒子を製造する際に、噴霧乾燥法を含まない陰イオン性界面活性剤の酸前駆体と水溶性アルカリ剤を乾式中和する方法を用いることで、ハンドリング性（破壊荷重）に優れ、粉末洗剤組成物の泡立ち性を改良することができる洗剤添加用粒子群を製造する方法を提供すること。【解決手段】水溶性アルカリ剤と陰イオン性界面活性剤の酸前駆体とを混合することにより、該酸前駆体と該水溶性アルカリ剤とが乾式中和する工程を含む洗剤添加用粒子群の製造方法であって、該乾式中和する工程の前、工程中又は工程の後に炭素数１２〜１４のアルコールを添加して、得られる洗剤添加用粒子群中に該アルコールを３．５〜２０質量％含有させ、かつ該酸前駆体の量と該アルコールの量との質量比を１／１０〜１０／１とする、洗剤添加用粒子群の製造方法。【選択図】なし【特許請求の範囲】
【請求項１】
水溶性アルカリ剤と陰イオン性界面活性剤の酸前駆体とを混合することにより、陰イオン性界面活性剤の酸前駆体と水溶性アルカリ剤とが乾式中和する工程を含む洗剤添加用粒子群の製造方法であって、該乾式中和する工程の前、工程中又は工程の後に炭素数１２〜１４のアルコールを添加して、得られる洗剤添加用粒子群中に該アルコールを３．５〜２０質量％含有させ、かつ陰イオン性界面活性剤の酸前駆体の量と炭素数１２〜１４のアルコールの量との質量比（陰イオン性界面活性剤の酸前駆体／炭素数１２〜１４のアルコール）を１／１０〜１０／１とする、洗剤添加用粒子群の製造方法。
【請求項２】
陰イオン性界面活性剤の酸前駆体が直鎖アルキルベンゼンスルホン酸である、請求項１に記載の製造方法。
【請求項３】
陰イオン性界面活性剤の酸前駆体の量と炭素数１２〜１４のアルコールの量との質量比（陰イオン性界面活性剤の酸前駆体／炭素数１２〜１４のアルコール）を１／４〜４／１とする、請求項１又は２に記載の製造方法。
【請求項４】
陰イオン性界面活性剤の酸前駆体と水溶性アルカリ剤が中和してなる陰イオン性界面活性剤の理論量が洗剤添加用粒子群の５〜２５質量％である、請求項１〜３いずれか記載の製造方法。
【請求項５】
炭素数１２〜１４のアルコールがラウリルアルコール又はミリスチルアルコールである、請求項１〜４いずれかに記載の製造方法。
【請求項６】
水溶性アルカリ剤と陰イオン性界面活性剤の酸前駆体とを混合して乾式中和した後に、炭素数１２〜１４の高級アルコールを添加する工程を実施する、請求項１〜５いずれかに記載の製造方法。
【請求項７】
水溶性アルカリ剤がライト灰である、請求項１〜６いずれかに記載の製造方法。
【請求項８】
主翼と解砕翼を備えた竪型又は横型造粒機を用いて乾式中和工程を行う請求項１〜７いずれかに記載の製造方法であって、主翼のフルード数が０．１以上１．０未満である製造方法。
【請求項９】
請求項１〜８いずれかに記載の製造方法により得られる洗剤添加用粒子群を含有してなる、洗剤組成物。
【発明の詳細な説明】
【技術分野】
【０００１】
本発明は、陰イオン性界面活性剤の酸前駆体と水溶性アルカリ剤を乾式中和し、かつ、高級アルコールを用いた洗剤添加用粒子群の製造方法に関する。
【背景技術】
【０００２】
粉末洗剤の低温水での溶解性改良剤として高級アルコールを含有した洗剤組成物が提案されている。
【０００３】
例えば、特許文献１には、洗浄性界面活性剤と洗浄ビルダー、および、低温水での溶解度を改良するための６℃〜７０℃の融点を有する高級アルコールを有効量含有する粒状洗剤組成物が開示されている。
【０００４】
また、特許文献２には、攪拌造粒機を用いた洗剤添加用粒子群の製造方法において、核粒子に液体原料を添加し、核粒子を表面処理することで、造粒機内の付着量が低減し、粒子群の壊れが抑制されることを特徴とする製造方法が開示されており、液体原料のひとつに高級アルコールが用いられている。
【０００５】
しかしながら、特許文献１の粒状洗剤組成物は、洗剤添加用粒子群とは異なり、実際に用いられている高級アルコール含有量は１．９〜３．２％と少ない。
【０００６】
また、特許文献２の攪拌造粒機を用いた洗剤添加用粒子群の製造方法は、核粒子群と液体原料の質量比と各粒子群の流動化におけるFr.数、かつ、液体原料の添加流量等により製造条件を調整するため、操作が煩雑となる。
【先行技術文献】
【特許文献】
【０００７】
【特許文献１】特表平１０−５００１１６号公報
【特許文献２】特開２００６−１４３９９８号公報
【発明の概要】
【発明が解決しようとする課題】
【０００８】
従って本発明の課題は、炭素数１２〜１４のアルコール（以下、単に高級アルコールともいう）を一定量以上含有する洗剤用添加粒子を製造する際に、噴霧乾燥法を含まない陰イオン性界面活性剤の酸前駆体と水溶性アルカリ剤を乾式中和する方法を用いることで、ハンドリング性（破壊荷重）に優れ、粉末洗剤組成物の泡立ち性を改良することができる洗剤添加用粒子群を製造する方法を提供することにある。
【課題を解決するための手段】
【０００９】
即ち、本発明の要旨は、水溶性アルカリ剤と陰イオン性界面活性剤の酸前駆体とを混合することにより、陰イオン性界面活性剤の酸前駆体と水溶性アルカリ剤とが乾式中和する工程を含む洗剤添加用粒子群の製造方法であって、該乾式中和する工程の前、工程中又は工程の後に炭素数１２〜１４のアルコールを添加して、得られる洗剤添加用粒子群中に該アルコールを３．５〜２０質量％含有させ、かつ陰イオン性界面活性剤の酸前駆体の量と炭素数１２〜１４のアルコールの量との質量比（陰イオン性界面活性剤の酸前駆体／炭素数１２〜１４のアルコール）を１／１０〜１０／１とする、洗剤添加用粒子群の製造方法、に関するものである。
【００１０】
本発明の製造方法により得られる洗剤添加用粒子群がハンドリング性（破壊荷重）に優れる理由としては、水溶性アルカリ剤を陰イオン性界面活性剤の酸前駆体で乾式中和し、造粒すると共に、例えば高級アルコールを水溶性アルカリ剤に添加しているため、高級アルコールを洗剤添加剤用粒子中又は粒子表面上に分散して存在させることができ、得られる洗剤添加剤粒子群の粘着性が低減されたためと考えられる。
【発明の効果】
【００１１】
本発明の製造方法を使用することにより、高級アルコールを含有した洗剤添加用粒子群であって、粒子群の粘着性が抑制されたハンドリング性に優れる洗剤添加用粒子群を製造することができる。更に造粒品の粗収率（１０００μｍＯＮ）を低減でき、生産性の高い洗剤添加用粒子群の製造法が提供できる。また、本発明で得られる洗剤添加用粒子群を用いることで粉末洗剤組成物の泡立ち性を改良することができる。
【発明を実施するための形態】
【００１２】
本発明の洗剤添加用粒子群の製造方法は、［Ａ］乾式中和工程、［Ｂ］高級アルコール混合工程、さらに任意の工程として、［Ｃ］表面改質工程に分けることができる。次いで各工程について説明する。
【００１３】
工程［Ａ］乾式中和工程
本工程は、水溶性アルカリ剤と陰イオン性界面活性剤の酸前駆体とを混合することによって、陰イオン性界面活性剤の酸前駆体と水溶性アルカリ剤との乾式中和を行う工程である。本工程においては、ハンドリングの観点から、水溶性アルカリ剤に陰イオン性界面活性剤の酸前駆体を添加する態様がより好ましい。
【００１４】
陰イオン性界面活性剤の酸前駆体とは、陰イオン性界面活性剤の前駆体であって酸形態を示し、中和反応により塩を形成するものである。よって陰イオン性界面活性剤の酸前駆体としては公知の陰イオン性界面活性剤の前駆体であって上記の性質を有するものであれば特に限定されるものではなく、直鎖アルキルベンゼンスルホン酸（ＬＡＳ）、α−オレフィンスルホン酸（ＡＯＳ）、アルキル硫酸（ＡＳ）、内部オレフィンスルホン酸、脂肪酸エステルスルホン酸、アルキルエーテル硫酸、ジアルキルスルホコハク酸等が例示される。酸前駆体は一成分のみを用いても良く、二成分以上を組み合わせて用いても良い。
【００１５】
本発明で好ましい酸前駆体は、直鎖アルキルベンゼンスルホン酸であり、次の代表的な二方法により、製造される。
【００１６】
(1)オレウム（発煙硫酸）スルホン化法
(2)ＳＯ3ガススルホン化法
【００１７】
現在は、品質及び生産性の面から、純度の高い直鎖アルキルベンゼンスルホン酸の製造法として、主として(2)の製造法が用いられ、本発明においては、(2)により製造された直鎖アルキルベンゼンスルホン酸を好適に用いることができる。
【００１８】
なお、特許第３３１３３７２号に記載されているように、上記酸前駆体に、所定量の硫酸等の無機酸を予め混合しておいてもよい。
【００１９】
供給時の酸前駆体の温度は特に限定されないが、例えば、酸前駆体の安定性の観点より、１０〜８０℃が好ましく、２０〜７０℃がより好ましい。陰イオン性界面活性剤の酸前駆体は、液体酸前駆体として供給される。
【００２０】
陰イオン性界面活性剤の酸前駆体（好ましくは直鎖アルキルベンゼンスルホン酸）の量は粒子群のハンドリング性の観点より、中和反応により生成する陰イオン性界面活性剤の理論量として、得られる洗剤添加用粒子群中、５〜２５質量％が好ましく、７〜２５質量％がより好ましく、７〜２０質量％がさらに好ましい。
【００２１】
水溶性アルカリ剤としては、通常洗剤組成物においてアルカリ剤として用いられるものが挙げられ、炭酸ナトリウム、炭酸水素ナトリウム、ケイ酸ナトリウム、炭酸カリウム、炭酸カルシウム等が例示される。これらは単独で用いても良く、二種以上を混合して用いても良い。水溶性アルカリ剤の中でも、ハンドリングの容易さ及び入手のし易さ、陰イオン性界面活性剤の酸前駆体との反応性及び得られる洗剤添加用粒子群のハンドリング性の観点から、炭酸ナトリウムが好ましく、ライト灰が更に好ましい。これはライト灰が多孔質であり高級アルコールを含浸させることができるためと考えられる。
【００２２】
また、炭酸ナトリウムは最終組成物において、洗剤ビルダー及びアルカリ剤として機能させ得るものである。従って、陰イオン性界面活性剤の酸前駆体を中和するのに必要な量に、上記機能のための炭酸ナトリウムを加えた量で、本工程においてかかる水溶性アルカリ剤を添加混合させることにより、中和反応を良好に行うことができる。
【００２３】
即ち、かかる水溶性アルカリ剤の量は、陰イオン性界面活性剤の酸前駆体の中和に必要な量（中和当量）より実質的に多い量が好ましく、例えば、好ましくは中和当量の１〜１５０倍であり、より好ましくは３〜１２５倍、特に好ましくは４〜１００倍である。無機酸を酸前駆体と併用する場合、当該中和当量は、その無機酸の中和に必要な量がさらに加わることになる。
【００２４】
また、水溶性アルカリ剤の平均粒径は特に限定されないが、収率の向上及び保存安定性の観点から３０μｍ以上が好ましく、より好ましくは４０〜２００μｍであり、特に好ましくは５０〜１００μｍである。
【００２５】
本明細書において、水溶性とは２５℃の水に対する溶解度が０．５ｇ／１００ｇ以上であることを意味し、水不溶性とは、２５℃の水に対する溶解度が０．５ｇ／１００ｇ未満であることを意味する。
【００２６】
工程［Ａ］において、水溶性アルカリ剤及び陰イオン界面活性剤の酸前駆体以外に、任意成分の一部ないし全部を添加する事ができる。ここで配合可能な任意成分としては、例えば結晶性ケイ酸塩、蛍光剤、顔料、非イオン界面活性剤、脂肪酸、水溶性ポリマー（ポリエチレングリコール、ポリアクリル酸ナトリウム、アクリル酸マレイン酸コポリマー等）、粒状界面活性剤（脂肪塩、直鎖アルキルベンゼンスルホン酸塩、アルキル硫酸塩等）、噴乾粉末、珪藻土、方解石、カオリン、ベントナイト、硫酸ナトリウム、亜硫酸ナトリウム等が挙げられる。
【００２７】
工程［Ａ］において添加される任意成分は粒子群状ないし粉体状のものを使用することが好ましく、塊状を粉砕して得られたもの、もしくは別途造粒されたものを用いても良い。その粒子群径は溶解性の観点より２００μｍ以下が好ましい。なお、任意成分は、液体状のものを添加してもよいが、過度の凝集を防ぐために、得られる洗剤添加用粒子中、１５質量％以下が好ましく、１０質量％以下がより好ましく、５質量％以下が更に好ましい。
【００２８】
上記固体状化合物を添加する場合には、工程［Ａ］における中和を行う前に、予め水溶性アルカリ剤と混合しておく事が好ましい。混合の程度は各成分が一様に混合されている事が好ましい。
【００２９】
工程［Ａ］において中和を行う際、陰イオン性界面活性剤の酸前駆体に例えば硫酸等の無機酸を事前に添加する事が好ましい。このような無機塩と該酸前駆体をあらかじめ添加しておいたものを用いて、粉末ないし粒状の水溶性アルカリ剤を中和反応して得られる粒子群は、無機酸由来の中和塩が粒子群内部よりも粒子群表面近傍に多く存在するため、粒子群の粘着性が低く、よりハンドリング性に優れた粒子群の製造が可能である。無機酸の添加量は、陰イオン性界面活性剤の酸前駆体１モルに対して０．１〜１．０モルであり、好ましくは該前駆体１モルに対して０．１〜０．８モル、より好ましくは０．１５〜０．７５モル、さらに好ましくは０．２〜０．７モル、特に好ましくは０．２５〜０．６５モルである。粒子群の粘着性抑制の観点から０．１モル以上である事が好ましい。
【００３０】
工程［Ａ］においては、水溶性アルカリ剤と陰イオン性界面活性剤の酸前駆体とを混合する。無機酸を併用する場合は、酸前駆体と無機酸との混合物を用いることが好ましい。これにより、陰イオン性界面活性剤をバインダーとして、水溶性アルカリ剤を造粒しながら、陰イオン性界面活性剤を乾式中和することができる。
【００３１】
陰イオン性界面活性剤の酸前駆体又は上述の混合物は、連続的又は複数回に分割して水溶性アルカリ剤と混合しても良く、混合するための添加手段は複数回設けても良い。
【００３２】
酸前駆体又は上述の混合物の混合に要する時間は、用いる量に依存するため一概には言えないが、未反応の液体酸が蓄積し、過度の凝集を引き起こすのを抑制する観点から、０．５分以上が好ましく、より好ましくは０．７〜１０分、更に好ましくは１〜７分である。水溶性アルカリ剤に酸前駆体又は上述の混合物を添加する場合の添加する速度としては、同観点から、水溶性アルカリ剤１００ｋｇに対して、陰イオン性界面活性剤の酸前駆体を１〜３５ｋｇ／分で添加することが好ましく、１．５〜２５ｋｇ／分で添加することがより好ましく、２〜１５ｋｇ／分で添加することが更により好ましい。無機酸を併用する場合は、陰イオン性界面活性剤の酸前駆体と無機酸との混合物を上記の速度で添加することが好ましい。
【００３３】
工程［Ａ］において、水溶性アルカリ剤に酸前駆体又は上述の混合物を添加する場合、水溶性アルカリ剤に陰イオン性界面活性剤の酸前駆体を添加した後は、さらに攪拌造粒機を３０秒以上、より好ましくは１分以上作動させる事が好ましい。このような操作を設ける事により、中和反応を完結させる事ができるため好適である。
【００３４】
工程［Ｂ］高級アルコール混合工程
本工程は、高級アルコールを添加、混合する工程である。
【００３５】
用いる高級アルコールは炭素数１２〜１４のアルコールであり、泡立ち性、消泡性の観点から、炭素数１２及び／又は１４のアルコールが好ましく、炭素数１２のアルコールがより好ましい。高級アルコールは、飽和アルコールが好ましく、直鎖状のアルコールが好ましい。
【００３６】
高級アルコールの具体例としては、ラウリルアルコール、ミリスチルアルコールが挙げられる。高級アルコールとしては、一成分を単独で使用してもよく、複数の成分を併用してもよい。
【００３７】
供給時の高級アルコールの温度は、融点と安定性の観点より、３０〜８０℃が好ましく、４０〜７０℃がより好ましい。通常は、融点以上の温度を用いることが好ましい。
【００３８】
高級アルコールの量は、洗剤添加用粒子として用いる観点より、得られる洗剤添加用粒子群中、３．５質量％以上が好ましく、４質量％以上がより好ましく、５質量％以上が更に好ましく、また、洗剤添加用粒子群のハンドリング性の観点より、２０質量％以下が好ましく、１８質量％以下がより好ましく、１５質量％以下がさらに好ましく、１３質量％以下がさらに好ましく、これらの観点から、３．５〜２０質量％が好ましく、４〜１８質量％がより好ましく、５〜１５質量％がさらに好ましく、５〜１３質量％がより更に好ましい。
【００３９】
添加される陰イオン性界面活性剤の酸前駆体の量と添加される高級アルコールの量との質量比（即ち、陰イオン性界面活性剤の酸前駆体／高級アルコール）は、得られる粒子群のハンドリング性の観点から、１／１０〜１０／１が好ましく、１／５〜５／１がより好ましく、１／４〜４／１がより好ましく、１／３〜３／１がより好ましく、２／５〜５／２がより好ましく、１／２〜５／２がさらに好ましく、２／３〜２／１がさらに好ましく、１／１〜３／２がさらに好ましい。
【００４０】
また、陰イオン性界面活性剤の酸前駆体と水溶性アルカリ剤とが中和してなる陰イオン性界面活性剤の理論量と高級アルコールとの質量比（即ち、陰イオン性界面活性剤／高級アルコール）は、ハンドリング性の観点から、１／１０〜１０／１が好ましく、１／５〜５／１がより好ましく、１／４〜４／１がより好ましく、１／３〜３／１がより好ましく、２／５〜５／２がより好ましく、１／２〜５／２がさらに好ましく、２／３〜２／１がさらに好ましく、１／１〜３／２がさらに好ましい。本明細書において、陰イオン性界面活性剤の理論量とは、陰イオン性界面活性剤の酸前駆体の添加量と水溶性アルカリ剤の添加量とから算出される中和物、即ち塩としての陰イオン性界面活性剤の量をいう。
【００４１】
高級アルコールを添加する方法としては、乾式中和する工程前、工程中又は工程後のいずれかの工程で添加すればよく、複数の工程で添加してもよい。
具体的には、1)工程［Ａ］で、水溶性アルカリ剤に高級アルコールを添加した後、陰イオン性界面活性剤の酸前駆体と混合、乾式中和しても良く、2)水溶性アルカリ剤と陰イオン性界面活性剤の酸前駆体とを混合、乾式中和した後に、高級アルコールを添加してもよく、3)水溶性アルカリ剤に高級アルコールと陰イオン性界面活性剤の酸前駆体とを同時に又はこれらの混合物を添加、乾式中和しても良い。乾式中和する前に高級アルコールを添加する例としては、上記の1)の態様が挙げられる。
【００４２】
即ち、本発明の製造方法においては、工程［Ａ］及び工程［Ｂ］を同時に行う態様を包含する。2)の態様、即ち、水溶性アルカリ剤に陰イオン性界面活性剤の酸前駆体を添加、乾式中和した後に高級アルコールを添加する工程を実施することが、得られる洗剤添加用粒子群の過度の凝集を抑制し、造粒品の粗収率（１０００μｍＯＮ）を低減することができ、生産性を向上させることができるため好ましい。特に、用いられる陰イオン性界面活性剤の酸前駆体量が、用いられる高級アルコール量より多い場合に顕著に凝集を抑制することができる。
【００４３】
工程［Ｂ］において、高級アルコールを添加する速度としては、洗剤添加用粒子群の過度の凝集を抑制する観点から、水溶性アルカリ剤１００ｋｇに対して、高級アルコールを１〜８０ｋｇ／分で添加することが好ましく、２〜６０ｋｇ／分で添加することがより好ましく、３〜５０ｋｇ／分で添加することが更に好ましい。また、かかる高級アルコールの添加方法としては、連続的または複数回に分割して行ってもよく、添加手段は複数設けても良い。
【００４４】
工程［Ｃ］表面改質工程
本工程は、工程［Ａ］と工程［Ｂ］にて得られた粒子群について表面改質する工程である。
【００４５】
即ち、本発明の洗剤添加用粒子群の製造方法は、工程［Ａ］と工程［Ｂ］の後さらに流動助剤を添加して表面改質を行う工程を有していても良い。洗剤粒子群の表面改質を行うことにより、得られる粒子群の粘着性の低減、流動性の向上、保存安定性の向上を図ることができ、また洗剤組成物の一成分として用いる場合、好適である。表面改質は、得られる粒子群を攪拌造粒機で混合しつつ、流動助剤としての表面改質剤を添加する（表面改質工程）ことにより実施される。
【００４６】
表面改質剤としては通常用いられる公知のものが使用でき、結晶性又は非結晶性アルカリ金属アルミノケイ酸塩（ゼオライト）、方解石、ケイソウ土、シリカ等が好適に用いられ、ゼオライトが好ましい。かかるアルミノケイ酸塩は、平均粒径が１０μｍ以下のものがより好ましい。また表面改質剤の量としては、工程［Ａ］と工程［Ｂ］にて得られた粒子群１００質量部に対して、１０〜４０質量部が好ましく、１５〜３５質量部がより好ましい。
【００４７】
また、他の工程で用いられる表面改質剤以外のゼオライトも含め、最終産物である洗剤添加剤粒子群中のゼオライトの量としては、５〜３５質量％が好ましく、８〜３０質量％がより好ましく、１０〜２８質量％がさらに好ましい。なお、表面改質剤の平均粒径とはメジアン径であって、体積基準で算出されるものであり、レーザー回折式粒度分布測定装置：ＬＡ−９２０（堀場製作所（株）製）を用いて測定される値である。
【００４８】
また、表面改質剤を添加した場合の攪拌造粒機の運転時間は特に限定されないが、１〜５分間が好ましい。
【００４９】
なお、本製造方法においては、得ようとする粒子群の組成により、所望の液体成分を添加する工程（液体成分添加工程）をさらに実施することができる。液体成分の添加時期は特に限定されるものではないが、表面改質剤の添加前が好ましい。表面改質剤の添加前に、かかる液体成分を添加する液体成分添加工程と、それに続いて表面改質工程を行う場合、液体成分添加工程と表面改質工程とをまとめて工程［Ｃ］の表面改質工程とすることができる。但し、液体成分の添加後、得られた粒子群が粘着性が低く、良好な流動性及び／又は良好な保存安定性を有する場合には、流動助剤としての表面改質剤を添加することは必須ではない。この場合、液体成分添加工程が実施され、工程［Ｃ］は省略されることとなる。
【００５０】
液体成分としては、例えば非イオン性界面活性剤、水溶性ポリマー（ポリエチレングリコール、アクリル酸マレイン酸コポリマー等）、脂肪酸等の、洗剤分野で用いられる任意の液体成分が挙げられる。液体成分は一成分のみを用いてもよく、二成分以上を併用しても良い。
【００５１】
さらに本発明においては、一般に洗剤組成物に用いられている公知の物質を添加して混合しても良い。かかる物質としては、トリポリリン酸塩、結晶性ケイ酸塩、蛍光剤、顔料、再汚染防止剤（ポリカルボキシレートポリマー、ナトリウムカルボキシメチルセルロース等）、粒子群状界面活性剤（脂肪酸又はその塩、直鎖アルキルベンゼンスルホン酸塩、アルキル硫酸塩等）、噴乾粉末、カオリン、ベントナイト、硫酸ナトリウム、亜硫酸ナトリウム等が挙げられる。かかる物質は、その用途に応じて任意に用いられる。
【００５２】
工程［Ａ］、工程［Ｂ］又は工程［Ｃ］において用いられる、上記の各成分を混合するための混合機としては特に限定されるものではないが、攪拌造粒機が好適に用いられる。攪拌造粒機としては特に限定されるものではないが、攪拌羽根と解砕／分散用チョッパー（又はこれに機能的に同等なもの）を具備するものが好ましく、主翼と解砕翼を備えた竪型又は横型造粒機がより好ましい。
【００５３】
本発明に用いられる攪拌造粒機の具体例としては、バッチ式のものとして、レディゲミキサー（（株）マツボー製）、プロシェアミキサー（太平洋機工（株）製）、バーチカルグラニュレータ（（株）パウレック製）、ハイスピードミキサー（深江工業（株）製）、ゲーリッケミキサー（明治機械（株）製）等が挙げられる。より好ましくは、レディゲミキサー、プロシェアミキサーである。連続式のものとして、連続式レディゲミキサー（中速ミキサー：滞留時間が比較的長い）や、高速ミキサー（滞留時間が比較的短い）としてＣＢリサイクラー（Loedige製）、タービュライザー（ホソカワミクロン（株）製）、シュギミキサー（（株）パウレック製）、フロージェットミキサー（（株）粉研製）等が挙げられる。なお、本発明においては上記ミキサーを適宜組み合わせて用いても良い。例えば、水溶性アルカリ剤とその他任意成分の混合、陰イオン性界面活性剤の酸前駆体の添加による中和反応と高級アルコールの添加、粒子群表面改質を異なった攪拌造粒機にて処理しても良い。
【００５４】
また、攪拌造粒機は、内部の温度を調節するためのジャケットを具備するものや、ガス吹き込み操作を行うためのノズルを具備するものがより好適である。
【００５５】
工程［Ａ］、工程［Ｂ］、工程［Ｃ］における攪拌造粒機の作動条件としては、以下の式で定義される攪拌造粒機の主翼フルード数を、攪拌造粒機内壁面付着による振動抑制と過度の凝集抑制の観点より、０．１以上が好ましく、０．３以上がより好ましく、０．５以上が更に好ましく、洗剤添加剤粒子群のハンドリング性向上の観点から、１．０未満が好ましく、これらの観点から、０．１以上〜１．０未満が好ましく、０．３以上〜１．０未満がより好ましく、０．５以上〜１．０未満が好ましい。また、解砕／分散用チョッパー周速度は液体原料や表面改質剤等の分散性と凝集物解砕の観点より、１ｍ／ｓ以上が好ましく、１０ｍ／ｓ以上がより好ましく、３０ｍ／ｓ以上がさらに好ましい。一方、液体原料の染み出しによる過度の凝集発生抑制の観点より、５０ｍ／ｓ以下が好ましく、４０ｍ／ｓ以下がより好ましく、３０ｍ／ｓ以下が更に好ましい。
【００５６】
フルード数：Ｆｒ＝Ｖ2／（Ｒ×ｇ）
Ｖ：周速[m/s]
Ｒ：主翼半径[m]
ｇ：重力加速度[m/s2]
上記の条件は、本製造方法に好ましいバッチ式の攪拌造粒機であるレディゲミキサー、プロシェアミキサーを用いる場合に好ましい。
【００５７】
工程［Ａ］においては、ガスを吹き込みつつ中和を行うことが好ましい。これは中和反応で生じた余剰の水分を蒸発させ、かつ粒状物をガスを用いて冷却させることにより粒状物が大きな塊となるのを防止するためである。かかるガスとしては、Ｎ2ガス、空気等が挙げられる。ガスの吹き込み量（通気量）は特に限定されないが、粒状物１ｋｇに対して毎分１Ｌ以上が好ましく、毎分５〜１００Ｌの範囲がより好ましい。さらにガスの温度としては、例えば０〜７０℃の範囲が好ましい。
【００５８】
また、ガスを吹き込む操作は工程［Ａ］移行の工程［Ｂ］、工程［Ｃ］においても行ってよい。かかるガスとしては、Ｎ2ガス、空気等が挙げられる。ガスの吹き込み量（通気量）は特に限定されないが、粒状物１ｋｇに対して毎分１Ｌ以上が好ましく、毎分５〜１００Ｌの範囲がより好ましい。さらにガスの温度としては、例えば０〜７０℃の範囲が好ましい。
【００５９】
なお、本発明においては、得られた洗剤添加用粒子群の分級操作を行って、比較的大きな粒径の粒子（例えば、目開き１１８０μｍの篩を通過しない粒子）を除去してもよい。除去された粒子については、ミル等で粉砕して、分級されて所定の篩を通過した後の洗剤添加用粒子群と混合してもよい。このような分級操作や粉砕操作を経て得られた洗剤添加用粒子群も、本発明の製造方法によって得られた洗剤添加用粒子群に包含される。
【００６０】
上記の本発明の製造方法により得られる洗剤添加用粒子群を含有してなる洗剤組成物も、本発明に包含される。かかる洗剤組成物は、得られた洗剤添加用粒子群に、粉末洗剤分野で公知の各種の界面活性剤、ビルダー等を配合することにより、製造することができる。
【００６１】
＜造粒品並びに洗剤添加用粒子群の物性＞
本発明の製造方法により、所定の特性を有する粒子群を得ることができる。かかる本発明の製造方法により得られた粒子群も、本発明に包含される。本発明による粒子群の好ましい物性は、以下の通りである。
【００６２】
尚、本実施例に記載する造粒品とは、工程［Ａ］、工程［Ｂ］、工程［Ｃ］によって得られた粒子群を表し、洗剤添加用粒子群とは篩分け装置を用いて分級を行い、篩上にて除去された凝集粒子を粉砕機を用いて粉砕し、得られた粉砕物を分級操作後の篩下の粒子群と混合したもの表す。
【００６３】
洗剤添加用粒子群の嵩密度としては、好ましくは４００ｇ／Ｌ以上であり、より好ましくは４５０〜１０００ｇ／Ｌ、さらに好ましくは４５０〜９５０ｇ／Ｌ、より好ましくは５００〜９００ｇ／Ｌである。平均粒径としては、好ましくは１００〜８００μｍ、より好ましくは１３０〜７００μｍ、更に好ましくは１５０〜６００μｍである。
【００６４】
本発明による洗剤添加用粒子群の粘着性の指標として破壊荷重値を用いることとし、自由流動性や凝集抑制等のハンドリング性の観点より、２５０ｇｆ以下が好ましく、２００ｇｆ以下がより好ましく、１５０ｇｆ以下がさらに好ましく、１００ｇｆ以下が特に好ましい。下限は、３０ｇｆ以上であれば十分である。
【００６５】
尚、前記嵩密度、平均粒径、破壊荷重は、後述の物性の測定方法に記載の方法で測定することができる。
【００６６】
＜物性の測定方法＞
１．嵩密度
嵩密度は、ＪＩＳ  Ｋ  ３３６２により規定された方法で測定する。
【００６７】
尚、本願においては造粒品の嵩密度は、ジャイロシフター（（株）徳寿工作所製、目開き１１８０μｍ）を用いて分級を行い、１１８０μｍ以上の粒子群を除去した後の嵩密度とする。
【００６８】
尚、本願においては洗剤添加用粒子群の嵩密度は、ジャイロシフター（（株）徳寿工作所製、目開き１１８０μｍ）を用いて、分級を行い、１１８０μｍ以上の粒子群をフィッツミルＤＫＡ−６（ホソカワミクロン（株）製、周速６０ｍ／ｓ）で粉砕し、得られた粉砕物を分級操作後の篩下の粒子群と混合する。このようにして得られた混合物を洗剤添加用粒子群とし、その嵩密度とする。
【００６９】
２．平均粒径
平均粒径については、以下の方法により測定する。
（１）平均粒径が１２５μｍ以上のものについては、ＪＩＳ  Ｚ  ８８０１−１の標準篩（目開き２０００〜１２５μｍ）を用いて５分間振動させた後、篩目のサイズによる重量分率からメジアン径を算出する。より詳細には、目開き１２５μｍ、１８０μｍ、２５０μｍ、３５５μｍ、５００μｍ、７１０μｍ、１０００μｍ、１４００μｍ、２０００μｍの９段の篩と受け皿を用いて、受け皿上に目開きの小さな篩から順に積み重ね、最上部の２０００μｍの篩の上から１００ｇの粒子群を添加し、蓋をしてロータップ型ふるい振とう機（HEIKO製作所製、タッピング１５６回／分、ローリング：２９０回／分）に取り付け、５分間振動させたあと、それぞれの篩及び受け皿上に残留した該粒子群の重量を測定し、各篩上の該粒子群の重量割合（％）を算出する。受け皿から順に目開きの小さな篩上の該粒子群の重量割合を積算していき、合計が５０％となる粒径を平均粒径とする。
【００７０】
（２）平均粒径が８０μｍ以上１２５μｍ未満の物については、目開き４５μｍ、６３μｍ、９０μｍ、１２５μｍ、１８０μｍ、２５０μｍ、３５５μｍ、５００μｍ、７１０μｍ、１０００μｍ、１４００μｍ、２０００μｍの１２段の篩と受け皿を用いて同様の測定を行い、平均粒径の算出を行う。
【００７１】
（３）平均粒径が８０μｍ未満のものについては、レーザー回折／散乱式粒度分布測定装置ＬＡ−９２０（（株）堀場製作所製）を用い、該粒子群を溶解させない溶媒に分散させて測定したメジアン径を平均粒径とする。
【００７２】
尚、本願においては造粒品粒子群並びに洗剤添加用粒子群の平均粒径は全粒の平均粒径とする。
【００７３】
３．破壊荷重
破壊荷重の測定については、以下の方法により測定する。
直径４０ｍｍのシリンダーに５０ｍＬのサンプルを均一に充填し、ピストンで１ｋｇの荷重をかけて３分間静置することにより、粒子群を円筒状に成形する。成形したサンプルをシリンダーから取り出し、この成形したサンプルを崩壊させるのに要する力をレオメーター（株式会社レオテック製）を用いて測定する。この力を破壊荷重と定義する。一般に、この破壊荷重の値が小さい程、粒子群の粘着性が小さく、凝集性も小さく、自由流動性に優れる為、ハンドリング性に優れる。
【００７４】
ジャイロシフター（（株）徳寿工作所製、目開き１１８０μｍ）を用いて、分級を行い、１１８０μｍ以上の粒子群をフィッツミルＤＫＡ−６（ホソカワミクロン（株）製、周速６０ｍ／ｓ）で粉砕し、得られた粉砕物を分級操作後の篩下の粒子群と混合する。このようにして得られた混合物を洗剤添加用粒子群とし、その破壊荷重とする。
【００７５】
上述した実施形態に関し、本発明はさらに以下の製造方法を開示する。
＜１＞水溶性アルカリ剤と陰イオン性界面活性剤の酸前駆体とを混合することにより、陰イオン性界面活性剤の酸前駆体と水溶性アルカリ剤とが乾式中和する工程を含む洗剤添加用粒子群の製造方法であって、該乾式中和する工程の前、工程中又は工程の後に炭素数１２〜１４のアルコールを添加して、得られる洗剤添加用粒子群中に該アルコールを３．５〜２０質量％、好ましくは３．５質量％以上、より好ましくは４質量％以上、より好ましくは５質量％以上、好ましくは２０質量％以下、より好ましくは１８質量％以下、より好ましくは１５質量％以下、より好ましくは１３質量％以下、さらに好ましくは４〜１８質量％、さらに好ましくは５〜１５質量％、さらに好ましくは５〜１３質量％含有させ、かつ陰イオン性界面活性剤の酸前駆体の量と炭素数１２〜１４のアルコールの量との質量比（陰イオン性界面活性剤の酸前駆体／炭素数１２〜１４のアルコール）を１／１０〜１０／１、好ましくは１／５〜５／１とする、洗剤添加用粒子群の製造方法。
＜２＞陰イオン性界面活性剤の酸前駆体が直鎖アルキルベンゼンスルホン酸である、前記＜１＞に記載の製造方法。
＜３＞陰イオン性界面活性剤の酸前駆体の量と炭素数１２〜１４のアルコールの量との質量比（陰イオン性界面活性剤の酸前駆体／炭素数１２〜１４のアルコール）を１／４〜４／１、好ましくは１／３〜３／１、より好ましくは２／５〜５／２、より好ましくは１／２〜５／２、より好ましくは２／３〜２／１、より好ましくは１／１〜３／２とする、前記＜１＞又は＜２＞に記載の製造方法。
【００７６】
＜４＞陰イオン性界面活性剤の酸前駆体と水溶性アルカリ剤が中和してなる陰イオン性界面活性剤の理論量が洗剤添加用粒子群の５〜２５質量％であり、７〜２５質量％がより好ましく、７〜２０質量％がさらに好ましい、前記＜１＞〜＜３＞いずれか記載の製造方法。
＜５＞炭素数１２〜１４のアルコールがラウリルアルコール又はミリスチルアルコールである、前記＜１＞〜＜４＞いずれかに記載の製造方法。
＜６＞
水溶性アルカリ剤と陰イオン性界面活性剤の酸前駆体とを混合して乾式中和した後に、炭素数１２〜１４の高級アルコールを添加する工程を実施する、前記＜１＞〜＜５＞いずれかに記載の製造方法。
＜７＞水溶性アルカリ剤がライト灰である、前記＜１＞〜＜６＞いずれかに記載の製造方法。
＜８＞主翼と解砕翼を備えた竪型又は横型造粒機を用いて乾式中和工程を行う前記＜１＞〜＜７＞いずれかに記載の製造方法であって、主翼のフルード数が０．１以上１．０未満であり、０．３以上が好ましく、０．５以上がより好ましく、０．３以上〜１．０未満がさらに好ましく、０．５以上〜１．０未満がさらに好ましい、製造方法。
＜９＞前記＜１＞〜＜８＞いずれかに記載の製造方法により得られる洗剤添加用粒子群を含有してなる、洗剤組成物。
【実施例】
【００７７】
以下、本発明を実施例等に基づいて説明するが、本発明はこれらの実施例等により何ら制限されるものではない。
【００７８】
＜品質評価方法＞
泡立ち性評価用肌着の調製方法
市販肌着２．５ｋｇ〔グンゼ社製（ＹＧ１６１４丸首Ｌサイズ：木綿１００％）〕を洗濯機（Panasonic製、NA-F70PB1、'2008）で、水温２０℃、炭酸カルシウム換算で８９．５ｍｇ／Ｌ［ドイツ硬度で５°ＤＨ］の硬水を用いて洗濯を５回繰り返した〔洗濯条件：水量５４Ｌ、洗い１２分、すすぎ２回（ためすすぎ）、脱水５分〕。その際に、非イオン界面活性剤（炭素数１２の１級アルコールにオキシエチレンを平均６モル付加させたもの）、非晶質ケイ酸ナトリウム、炭酸ナトリウムを１：１：３（質量比）で混合したものを０．５ｇ／Ｌで使用した。その後、水温２０℃、炭酸カルシウム換算で８９．５ｍｇ／Ｌの硬水を用いて、２槽式洗濯機（HITACHI製、PS-H35L、'2008）で、流水すすぎを行った。すすぎを止めた際に完全に泡がなくなるまですすぎを行い、洗浄成分を除去したものを自然乾燥にて乾燥させ評価用肌着として使用した。
【００７９】
粉末洗剤組成物泡立ち性評価
モデル円形洗面器（底面の直径（内径）２５ｃｍ、高さ１５ｃｍの円柱のアクリル製容器）に、水温２０℃、炭酸カルシウム換算で１７９ｍｇ／Ｌの硬水［ドイツ硬度で１０°ＤＨ］を〔塩化カルシウムＣａＣｌ2・２Ｈ2Ｏを１．５８ｇと硫酸マグネシウムＭｇＳＯ4・６Ｈ2Ｏを１．４５ｇにイオン交換水を加えて１０Ｌとしたもの、Ｃａ／Ｍｇ＝６／４（モル比）〕３Ｌ注入した。次に実施例又は比較例で得られた洗剤添加用粒子群のそれぞれと混合した際に表３に示す組成の粉末洗剤組成物になるように下記に記す方法にて調製し得られた粉末洗剤組成物と、実施例又は比較例で得られた洗剤添加用粒子群のそれぞれを混合し、合計で１５ｇになるように添加し、溶解させた。
【００８０】
次いでそこに下記に示す調製油を加温（６０℃）して、３枚で１ｇになるように（１枚当り約０．３３ｇ）襟元にスポイド（φ：２ｍｍ）を用いて滴下した肌着を投じ、洗浄液に完全に浸る状態で１５分間放置した。放置後、肌着１枚に付き襟元を５０回もみ洗い（襟元同士を擦り合わせながら１往復（約１秒）で１回と換算）した。その後、肌着を取り出さず、水に浸けたままの状態での泡立ち性を評価した。
【００８１】
泡立ち性の評価の判断基準としては、上記方法にてもみ洗い後、モデル円形洗面器内の洗浄水面が泡で覆われ見えない状態であれば泡立ち性良好（○）とし、泡量が少なく洗浄水面が見える状態であれば泡立ち性不良（×）とした。
【００８２】
＊調製油
ラウリン酸１質量％、ミリスチン酸７．１質量％、ペンタデカン酸５．３質量％、パルチミチン酸１４．２質量％、ヘプタデカン酸１質量％、ステアリン酸３．６質量％、オレイン酸１７．８質量％、トリオレイン３０質量％、パルミチン酸ｎ−ヘキサデシル５質量％、スクアレン１５質量％を約６０℃に加温し、均一に溶解混合したものを調製油とした。
【００８３】
＜泡立ち性評価用の粉末洗剤組成物の製造方法＞
実施例で得られたそれぞれの洗剤添加用粒子群と下記成分とを混合した組成が表３に示す粉末洗剤組成物１となるように、及び比較例２で得られた洗剤添加用粒子群と下記成分とを混合した組成が表３に示す粉末洗剤組成物２となるように、下記の方法にて粉末洗剤組成物を調製した。
【００８４】
・ＬＡＳ−Ｎａ：アルキルベンゼンスルホン酸ナトリウム（和光純薬工業（株）製、直鎖アルキル（炭素数１２〜１４）ベンゼンスルホン酸ナトリウム）
・ＡＳ−Ｎａ：アルキル基の炭素数が１２〜１４のアルキル硫酸エステル（花王（株）製、エマール１０Ｐ、全アルキル基中の直鎖アルキル基の割合が１００質量％）
・炭酸ナトリウム：デンス灰（セントラル硝子（株）製）
・非晶質ケイ酸ナトリウム：けい酸ナトリウム（和光純薬工業（株）製）
・ゼオライト：「ゼオビルダー」（ゼオビルダー社製、メジアン径：３．５μｍ）
・硫酸ナトリウム：無水中性芒硝（四国化成工業（株）製）
・ポリアクリル酸ナトリウム：４０質量％ポリアクリル酸ナトリウム水溶液（花王（株）製、オリゴマーＤ、質量平均分子量：１万）を有効分が表中の値となるように用いた。
【００８５】
具体的には、レディゲミキサー（松阪技研（株）製、容量２０Ｌ）を用いて、洗剤組成物を５ｋｇ単位で製造した。
【００８６】
実施例又は比較例で得られた添加用粒子群と混合して合計した際の組成物が表３に示す粉末洗剤組成物になるように、炭酸ナトリウム、硫酸ナトリウム、非晶質ケイ酸ナトリウム、ＬＡＳ−Ｎａ、ＡＳ−Ｎａを上記レディゲミキサーにより混合した。その後、液体原料（ポリアクリル酸ナトリウム水溶液、水）を加えた。得られた混合物粒子をジャイロシフターＧＳ−Ｂ２−２５（（株）徳寿工作所製、目開き１１８０μｍ）で分級操作を行った。分級操作後の篩上の粒子を回収し、フィッツミルＤＫＡ−６（ホソカワミクロン（株）製、周速６０ｍ／ｓ）で粉砕し、得られた粉砕物を分級操作後の篩下の粒子と混合した。更にその分級操作で得られた粒子に、ドラムミキサー（容量７５Ｌ）を用いて、ゼオライト及び香料をブレンドし、泡立ち性評価用粉末洗剤組成物粒子を得た。
【００８７】
なお、以下の実施例１〜４は工程［Ａ］の乾式中和工程前に工程［Ｂ］の高級アルコール混合工程を持つ製造方法であり、実施例５〜８は工程［Ａ］の乾式中和工程後に工程［Ｂ］の高級アルコール混合工程を持つ製造方法である。
【００８８】
実施例１
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）２１．９８ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【００８９】
＜高級アルコール混合工程＞
ミキサーを前記と同条件で作動させながら、６０℃にしたＣ１２アルコール（ラウリルアルコール、花王（株）製、カルコール２０９８）３．２５ｋｇを０．４８分間で加えた。引き続きミキサーを前記と同条件で１分間作動させ混合した。
【００９０】
＜乾式中和工程＞
ミキサーを前記と同条件で作動させながら、予め混合させて６０℃にした直鎖アルキルベンゼンスルホン酸（ＬＡＳ：分子量３２２）３．１２ｋｇ及び９８％硫酸０．３１ｋｇを１．４分間で加えた。なお、上記のＬＡＳはＳＯ3ガススルホン化法により製造されたものであり、ＬＡＳ中１．５質量％の硫酸を含有するものであった。
【００９１】
ＬＡＳ添加後、引き続きミキサーを同条件で３．０分間作動させ、中和反応及び造粒操作を完結させた。また、ＬＡＳの添加開始後０．５分より機内の通気（３００Ｌ／ｍｉｎ、２５℃）を行った。
【００９２】
＜表面改質工程＞
中和反応及び造粒操作が完了した時点で、続いて表面改質剤としてゼオライト（ゼオビルダー社製、メジアン径３．５μｍ）３．２５ｋｇを加え、ミキサーと通気を前記と同条件で１分間作動させ表面改質処理を行い、造粒品を得た。
【００９３】
得られた造粒品は、平均粒径が１５８μｍ、１０００μｍ篩上の粒子率が４．０％、１２５μｍ篩下の粒子率が２５．５％、嵩密度が８１５ｇ／Ｌの粒子であった。
【００９４】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群１を得た。
【００９５】
得られた洗剤添加用粒子群１は、平均粒径が１３４μｍ、１０００μｍ篩上の粒子率が０．７％、１２５μｍ篩下の粒子率が４５．５％、嵩密度が８２１ｇ／Ｌ、破壊荷重が１１０ｇｆの粒子であり、粒子の粘着性が低減された優れた物性の粒子であった。また、粉末洗剤組成物の泡立ち性評価結果は良好であった。
【００９６】
実施例２
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）２０．２５ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【００９７】
＜高級アルコール混合工程＞
ミキサーを前記と同条件で作動させながら、６０℃にしたＣ１２アルコール（ラウリルアルコール、花王（株）製、カルコール２０９８）３．２５ｋｇを０．４５分間で加えた。引き続きミキサーを前記と同条件で１分間作動させ混合した。
【００９８】
＜乾式中和工程＞
ミキサーを前記と同条件で作動させながら、予め混合させて６０℃にした直鎖アルキルベンゼンスルホン酸（ＬＡＳ：分子量３２２）１．５６ｋｇ及び９８％硫酸０．１２ｋｇを０．７分間で加えた。なお、上記のＬＡＳはＳＯ3ガススルホン化法により製造されたものであり、ＬＡＳ中１．５質量％の硫酸を含有するものであった。
【００９９】
ＬＡＳ添加後、引き続きミキサーを同条件で４．０分間作動させ、中和反応及び造粒操作を完結させた。また、ＬＡＳの添加開始後０．５分より機内の通気（３００Ｌ／ｍｉｎ、２５℃）を行った。
【０１００】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１０１】
得られた造粒品は、平均粒径が１３８μｍ、１０００μｍ篩上の粒子率が１．６％、１２５μｍ篩下の粒子率が３９．０％、嵩密度が７３０ｇ／Ｌの粒子であった。
【０１０２】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群２を得た。
【０１０３】
得られた洗剤添加用粒子群２は、平均粒径が１３３μｍ、１０００μｍ篩上の粒子率が０．３％、１２５μｍ篩下の粒子率が４４．０％、嵩密度が７４６ｇ／Ｌ、破壊荷重が２２０ｇｆの粒子であり、粒子の粘着性が低減された優れた物性の粒子であった。また、粉末洗剤組成物の泡立ち性評価結果は良好であった。
【０１０４】
実施例３
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１９．０３ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１０５】
＜高級アルコール混合工程＞
ミキサーを前記と同条件で作動させながら、６０℃にしたＣ１２アルコール（ラウリルアルコール、花王（株）製、カルコール２０９８）３．２５ｋｇを０．４３分間で加えた。引き続きミキサーを前記と同条件で１分間作動させ混合した。
【０１０６】
＜乾式中和工程＞
ミキサーを前記と同条件で作動させながら、予め混合させて６０℃にした直鎖アルキルベンゼンスルホン酸（ＬＡＳ：分子量３２２）２．８１ｋｇ及び９８％硫酸０．２１ｋｇを１．３分間で加えた。なお、上記のＬＡＳはＳＯ3ガススルホン化法により製造されたものであり、ＬＡＳ中１．５質量％の硫酸を含有するものであった。
【０１０７】
ＬＡＳ添加後、引き続きミキサーを同条件で３．５分間作動させ、中和反応及び造粒操作を完結させた。また、ＬＡＳの添加開始後０．５分より機内の通気（３００Ｌ／ｍｉｎ、２５℃）を行った。
【０１０８】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１０９】
得られた造粒品は、平均粒径が１５３μｍ、１０００μｍ篩上の粒子率が４．１％、１２５μｍ篩下の粒子率が３４．９％、嵩密度が８２２ｇ／Ｌの粒子であった。
【０１１０】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群３を得た。
【０１１１】
得られた洗剤添加用粒子群３は、平均粒径が１５５μｍ、１０００μｍ篩上の粒子率が０．５％、１２５μｍ篩下の粒子率が３４．２％、嵩密度が８３４ｇ／Ｌ、破壊荷重が１１０ｇｆの粒子であり、粒子の粘着性が低減された優れた物性の粒子であった。また、粉末洗剤組成物の泡立ち性評価結果は良好であった。
【０１１２】
実施例４
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１７．８２ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１１３】
＜高級アルコール混合工程＞
ミキサーを前記と同条件で作動させながら、６０℃にしたＣ１２アルコール（ラウリルアルコール、花王（株）製、カルコール２０９８）３．２５ｋｇを０．４７分間で加えた。引き続きミキサーを前記と同条件で１分間作動させ混合した。
【０１１４】
＜乾式中和工程＞
ミキサーを前記と同条件で作動させながら、予め混合させて６０℃にした直鎖アルキルベンゼンスルホン酸（ＬＡＳ：分子量３２２）４．０６ｋｇ及び９８％硫酸０．３１ｋｇを１．８分間で加えた。なお、上記のＬＡＳはＳＯ3ガススルホン化法により製造されたものであり、ＬＡＳ中１．５質量％の硫酸を含有するものであった。
【０１１５】
ＬＡＳ添加後、引き続きミキサーを同条件で３．０分間作動させ、中和反応及び造粒操作を完結させた。また、ＬＡＳの添加開始後０．５分より機内の通気（３００Ｌ／ｍｉｎ、２５℃）を行った。
【０１１６】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１１７】
得られた造粒品は、平均粒径が４６０μｍ、１０００μｍ篩上の粒子率が１８．６％、１２５μｍ篩下の粒子率が８．５％、嵩密度が８６２ｇ／Ｌの粒子であった。
【０１１８】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群４を得た。
【０１１９】
得られた洗剤添加用粒子群４は、平均粒径が２８５μｍ、１０００μｍ篩上の粒子率が２．１％、１２５μｍ篩下の粒子率が１３．１％、嵩密度が８８４ｇ／Ｌ、破壊荷重が８０ｇｆの粒子であり、粒子の粘着性が低減された優れた物性の粒子であった。また、粉末洗剤組成物の泡立ち性評価結果は良好であった。
【０１２０】
実施例５
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１９．８０ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１２１】
＜乾式中和工程＞
ミキサーを前記と同条件で作動させながら、予め混合させて６０℃にした直鎖アルキルベンゼンスルホン酸（ＬＡＳ：分子量３２２）３．６９ｋｇ及び９８％硫酸０．２８ｋｇを１．６分間で加えた。なお、上記のＬＡＳはＳＯ3ガススルホン化法により製造されたものであり、ＬＡＳ中１．５質量％の硫酸を含有するものであった。
【０１２２】
ＬＡＳ添加後、引き続きミキサーを同条件で３．５分間作動させ、中和反応及び造粒操作を完結させた。また、ＬＡＳの添加開始後０．５分より機内の通気（３００Ｌ／ｍｉｎ、２５℃）を行った。
【０１２３】
＜高級アルコール混合工程＞
ミキサーと通気を前記と同条件で作動させながら、６０℃にしたＣ１２アルコール（ラウリルアルコール、花王（株）製、カルコール２０９８）１．６３ｋｇを０．２３分間で加えた。引き続きミキサーを前記と同条件で１分間作動させ混合した。
【０１２４】
＜表面改質工程＞
中和反応及び造粒操作が完了した時点で、続いて表面改質剤としてゼオライト（ゼオビルダー社製、メジアン径３．５μｍ）６．５ｋｇを加え、主翼５５ｒｐｍ（フルード数Ｆｒ．：０．８５、周速：１．４４ｍ／ｓ）、チョッパー１８００ｒｐｍ（周速１５ｍ／ｓ）のミキサー条件で１分間作動させ表面改質処理を行い、造粒品を得た。
【０１２５】
得られた造粒品は、平均粒径が２０８μｍ、１０００μｍ篩上の粒子率が５．６％、１２５μｍ篩下の粒子率が１９．３％、嵩密度が６８４ｇ／Ｌの粒子であった。
【０１２６】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群５を得た。
【０１２７】
得られた洗剤添加用粒子群５は、平均粒径が１９７μｍ、１０００μｍ篩上の粒子率が０．７％、１２５μｍ篩下の粒子率が２１．１％、嵩密度が６９０ｇ／Ｌ、破壊荷重が１６０ｇｆの粒子であり、粒子の粘着性が低減された優れた物性の粒子であった。また、粉末洗剤組成物の泡立ち性評価結果は良好であった。
【０１２８】
実施例６
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１８．４３ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１２９】
＜乾式中和工程＞
ミキサーを前記と同条件で作動させながら、予め混合させて６０℃にした直鎖アルキルベンゼンスルホン酸（ＬＡＳ：分子量３２２）３．４３ｋｇ及び９８％硫酸０．２６ｋｇを１．７分間で加えた。なお、上記のＬＡＳはＳＯ3ガススルホン化法により製造されたものであり、ＬＡＳ中１．５質量％の硫酸を含有するものであった。
【０１３０】
ＬＡＳ添加後、引き続きミキサーを同条件で３．５分間作動させ、中和反応及び造粒操作を完結させた。また、ＬＡＳの添加開始後０．５分より機内の通気（３００Ｌ／ｍｉｎ、２５℃）を行った。
【０１３１】
＜高級アルコール混合工程＞
ミキサーと通気を前記と同条件で作動させながら、６０℃にしたＣ１２アルコール（ラウリルアルコール、花王（株）製、カルコール２０９８）３．２５ｋｇを０．４５分間で加えた。引き続きミキサーを前記と同条件で１分間作動させ混合した。
【０１３２】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１３３】
得られた造粒品は、平均粒径が２０５μｍ、１０００μｍ篩上の粒子率が６．９％、１２５μｍ篩下の粒子率が２５．１％、嵩密度が７９４ｇ／Ｌの粒子であった。
【０１３４】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群６を得た。
【０１３５】
得られた洗剤添加用粒子群６は、平均粒径が１８０μｍ、１０００μｍ篩上の粒子率が０．４％、１２５μｍ篩下の粒子率が２８．３％、嵩密度が８０６ｇ／Ｌ、破壊荷重が１２５ｇｆの粒子であり、粒子の粘着性が低減された優れた物性の粒子であった。また、粉末洗剤組成物の泡立ち性評価結果は良好であった。
【０１３６】
実施例７
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１７．８２ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１３７】
＜乾式中和工程＞
ミキサーを前記と同条件で作動させながら、予め混合させて６０℃にした直鎖アルキルベンゼンスルホン酸（ＬＡＳ：分子量３２２）４．０６ｋｇ及び９８％硫酸０．３１ｋｇを１．８分間で加えた。なお、上記のＬＡＳはＳＯ3ガススルホン化法により製造されたものであり、ＬＡＳ中１．５質量％の硫酸を含有するものであった。
【０１３８】
ＬＡＳ添加後、引き続きミキサーを同条件で３．０分間作動させ、中和反応及び造粒操作を完結させた。また、ＬＡＳの添加開始後０．５分より機内の通気（３００Ｌ／ｍｉｎ、２５℃）を行った。
【０１３９】
＜高級アルコール混合工程＞
ミキサーと通気を前記と同条件で作動させながら、６０℃にしたＣ１２アルコール（ラウリルアルコール、花王（株）製、カルコール２０９８）３．２５ｋｇを０．４３分間で加えた。引き続きミキサーを前記と同条件で１分間作動させ混合した。
【０１４０】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１４１】
得られた造粒品は、平均粒径が３０３μｍ、１０００μｍ篩上の粒子率が１０．９％、１２５μｍ篩下の粒子率が１０．７％、嵩密度が８００ｇ／Ｌの粒子であった。
【０１４２】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群７を得た。
【０１４３】
得られた洗剤添加用粒子群７は、平均粒径が２２８μｍ、１０００μｍ篩上の粒子率が０．４％、１２５μｍ篩下の粒子率が１７．０％、嵩密度が８８２ｇ／Ｌ、破壊荷重が８０ｇｆの粒子であり、粒子の粘着性が低減された優れた物性の粒子であった。また、粉末洗剤組成物の泡立ち性評価結果は良好であった。
【０１４４】
実施例８
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１６．６０ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１４５】
＜乾式中和工程＞
ミキサーを前記と同条件で作動させながら、予め混合させて６０℃にした直鎖アルキルベンゼンスルホン酸（ＬＡＳ：分子量３２２）５．３０ｋｇ及び９８％硫酸０．４１ｋｇを２．７分間で加えた。なお、上記のＬＡＳはＳＯ3ガススルホン化法により製造されたものであり、ＬＡＳ中１．５質量％の硫酸を含有するものであった。
【０１４６】
ＬＡＳ添加後、引き続きミキサーを同条件で２．５分間作動させ、中和反応及び造粒操作を完結させた。また、ＬＡＳの添加開始後０．５分より機内の通気（３００Ｌ／ｍｉｎ、２５℃）を行った。
【０１４７】
＜高級アルコール混合工程＞
ミキサーと通気を前記と同条件で作動させながら、６０℃にしたＣ１２アルコール（ラウリルアルコール、花王（株）製、カルコール２０９８）３．２５ｋｇを０．４８分間で加えた。引き続きミキサーを前記と同条件で１分間作動させ混合した。
【０１４８】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１４９】
得られた造粒品は、平均粒径が５９６μｍ、１０００μｍ篩上の粒子率が２６．０％、１２５μｍ篩下の粒子率が４．０％、嵩密度が７８４ｇ／Ｌの粒子であった。
【０１５０】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群８を得た。
【０１５１】
得られた洗剤添加用粒子群８は、平均粒径が３９６μｍ、１０００μｍ篩上の粒子率が２．１％、１２５μｍ篩下の粒子率が８．１％、嵩密度が８２３ｇ／Ｌ、破壊荷重が９０ｇｆの粒子であり、粒子の粘着性が低減された優れた物性の粒子であった。また、粉末洗剤組成物の泡立ち性評価結果は良好であった。
【０１５２】
比較例１
レディゲミキサー（松坂技研（株）製、容量２０Ｌ、ジャケット付）に炭酸ナトリウム（ライト灰：セントラル硝子（株）製、メジアン径１００μｍ）２．７ｋｇを投入し、主翼５５ｒｐｍ（フルード数Ｆｒ．：１．０７、周速：１．２６ｍ／ｓ）、チョッパー１８００ｒｐｍ、ジャケット温度６０℃の条件で、１分間混合した。
【０１５３】
＜高級アルコール混合工程＞
ミキサーを前記と同条件で作動させながら、５０℃にしたＣ１２アルコール（ラウリルアルコール、花王（株）製、カルコール２０９８）０．３ｋｇを０．５分間で加えた。引き続きミキサーを前記と同条件で３分間作動させ混合した。
【０１５４】
得られた造粒品は、高い粘着性を有する小さな粒子であり正確な物性測定が不可能であり、洗剤添加用粒子に不適当な粒子であった。
【０１５５】
比較例２
レディゲミキサーＦＫＭ−１３０Ｄ（松坂技研（株）製、容量１３０Ｌ、ジャケット付き）に炭酸ナトリウム（ライト灰：セントラル硝子（株）製、メジアン径１００μｍ）１７．７９ｋｇを投入し、主翼５５ｒｐｍ（フルード数Ｆｒ．：０．８５、周速：１．４４ｍ／ｓ）、チョッパー３６００ｒｐｍ（周速３０ｍ／ｓ）、ジャケット温度４０℃の条件で、１分間混合した。
【０１５６】
＜乾式中和工程＞
ミキサーを前記と同条件で作動させながら、予め混合させて６０℃にした直鎖アルキルベンゼンスルホン酸（ＬＡＳ：分子量３２２）４．０７ｋｇ及び９８％硫酸０．４０ｋｇを１．７分間で加えた。なお、上記のＬＡＳはＳＯ3ガススルホン化法により製造されたものであり、ＬＡＳ中１．５質量％の硫酸を含有するものであった。
【０１５７】
ＬＡＳ添加後、引き続きミキサーを同条件で２．５分間作動させ、中和反応及び造粒操作を完結させた。また、ＬＡＳの添加開始後０．５分より機内の通気（３００Ｌ／ｍｉｎ、２５℃）を行った。
【０１５８】
＜表面改質工程＞
中和反応及び造粒操作が完了した時点で、続いて表面改質剤としてゼオライト（ゼオビルダー社製、メジアン径３．５μｍ）６．５ｋｇを加え、ミキサーと通気を前記と同条件で１分間作動させ表面改質処理を行い、造粒品を得た。
【０１５９】
得られた造粒品は、平均粒径が２３５μｍ、１０００μｍ篩上の粒子率が６．１％、１２５μｍ篩下の粒子率が１８．４％、嵩密度が６３４ｇ／Ｌの粒子であった。
【０１６０】
＜その他の工程＞
表面改質された造粒品１９．４ｋｇを、ジャイロシフターＧＳ−Ｂ２−２５（（株）徳寿工作所製、目開き１１８０μｍ）で分級操作を行った。分級操作後の篩上の粒子を回収し、ゼオライト０．６ｋｇとともに、フィッツミルＤＫＡ−６（ホソカワミクロン（株）製、周速６０ｍ／ｓ）で粉砕し、得られた粉砕物を分級操作後の篩下の粒子と混合し洗剤添加用粒子群１０を得た。
【０１６１】
得られた比較例としての洗剤添加用粒子群１０は、平均粒径が２１７μｍ、１０００μｍ篩上の粒子率が０．５％、１２５μｍ篩下の粒子率が１９．２％、嵩密度が６４４ｇ／Ｌ、破壊荷重が２３０ｇｆの粒子であったが、高級アルコールを含有しない為、粉末洗剤組成物の泡立ち性評価結果は不良であった。
【０１６２】
上記の実施例、比較例の条件、結果を以下の表に示す。
【０１６３】
【表１】
2013147578.tif 000002
【０１６４】
【表２】
2013147578.tif 000003
【０１６５】
【表３】
2013147578.tif 000004
【０１６６】
水溶性アルカリ剤を陰イオン性界面活性剤の酸前駆体で乾式中和する方法を用い、かつ、高級アルコールを用いることで、ハンドリング性に優れ、粉末洗剤組成物の泡立ち性を改良する陰イオン性界面活性剤と高級アルコールを含有した粉末洗剤添加用粒子群を製造する方法が得られた。
【０１６７】
また、実施例１〜８と比較例１との比較より、水溶性アルカリ剤にＣ１２アルコールを添加する方法のみでは、粒子の粘着性が高く評価不可能な物性であり、ハンドリングが困難な粒子となることが明らかとなり、陰イオン性界面活性剤の酸前駆体と水溶性アルカリ剤を乾式中和する方法を用いた場合の、粒子の粘着性が抑制されたハンドリング性に優れた粉末洗剤添加用粒子群の製造可能なことが明らかになった。
【０１６８】
また、実施例１〜８と比較例２との比較より、高級アルコールを含有しない粉末洗剤添加用粒子組成においては、その粉末洗剤添加用粒子群を添加し、高級アルコールを含有しない粉末洗剤組成物を調整し泡立ち評価をした結果、高級アルコールを含有する粉末組成物と比較し泡立ち性が劣ることが明らかになった。
【０１６９】
また、実施例４と実施例７との比較より、水溶性アルカリ剤に陰イオン性界面活性剤の酸前駆体を添加、乾式中和した後に高級アルコールを添加する方が、得られる洗剤添加用粒子群の過度の凝集を抑制し、造粒品の粗収率（１０００μｍＯＮ）を低減することができ、生産性を向上させることができることが明らかになった。
【産業上の利用可能性】
【０１７０】
噴霧乾燥法を含まない方法にて、陰イオン性界面活性剤の酸前駆体と水溶性アルカリ剤を乾式中和する方法を用い、かつ、高級アルコールを用いることで、ハンドリング性に優れ、粉末洗剤組成物の泡立ち性を改良する陰イオン性界面活性剤と高級アルコールを含有した粉末洗剤添加用粒子群を製造できる。かかる粉末洗剤添加用粒子群を、例えば、衣料用粉末洗剤の構成成分として用いることができる。